FR 2707426 A1 19950113 FR 9308484 A 19930709 i Générateur électrochimique recharaeable au lithium et son procédé de réalisation La présente invention concerne un générateur électrochimique rechargeable au lithium à électrolyte non aqueux, dont les performances sont améliorées par l'utilisation d'une cathode appropriée. L'invention a également pour objet le procédé de réalisation d'un tel générateur. Parmi les matières actives cathodiques utilisées dans les générateurs électrochimiques rechargeables au lithium, les matériaux à base de bioxyde de manganèse lithié ont fait l'objet de nombreux essais. Certains d'entre eux se sont révélés peu ou pas rechargeables, c'est le cas par exemple de Li2MnO3, ou des dérivés de W-MnO2 et y-MnO2. Pour les15 matériaux à structure spinelle, comme LiMn204, Li1_xMn204, Li1+x Mn204 (décrit dans le brevet américain US-5,196,279), ou k-MnO2, les capacités spécifiques des générateurs diminuent rapidement après quelques cycles. Néanmoins il existe des composés, comme celui décrit dans le brevet français20 FR-2 644 295 obtenu à parti de a-MnO2, ou bien encore celui dérivé de Li2MnO3 décrit dans le brevet français FR-6 656 957, dont la capacité en cyclage est stable mais qui présentent une tension de décharge inférieure à 3 Volts. L'énergie volumique des générateurs utilisant ces composés25 est peu élevée. On connait par ailleurs des matériaux électrochimiquement cyclables avec des tensions moyennes en décharge supérieures à 3,5 Volts, comme par exemple les oxydes métalliques lithiés LiCoO2, LiNiO2, ou LiNil.xCoxO2.30 Les oxydes de nickel et de cobalt présentent l'inconvénient d'être beaucoup plus coûteux que le bioxyde de manganèse, de plus leur production est limitée géographiquement à des zones à risques. La présente invention concerne en particulier un générateur électrochimique rechargeable au lithium dont les énergies massique et volumique sont améliorées par l'utilisation d'un matériau cathodique de tension de décharge élevée et moins coûteux que ceux connus à ce jour. L'objet de la présente invention est un générateur électrochimique rechargeable au lithium comportant une anode choisie parmi le lithium et ses alliages, une cathode, et un électrolyte constitué par une solution d'un sel de lithium dans un solvant non aqueux, générateur caractérisé par le fait que le matériau de ladite cathode comporte au moins un10 composé qui est un oxyde de manganèse et de lithium monophasé de couleur jaune-vert, de structure cristalline orthorhombique dont les paramètres de maille sont les suivants: a= 0,459 0,004nm b= 0,577 0,004nm, et c= 0,281 + 0,003nm, et contenant des ions lithium dans un15 rapport molaire Li/Mn tel que 0,85 0,90 Le composé est de couleur jaune-vert et le degré de valence du manganèse est III (Mn3+), ce qui le distingue des composés de couleur brun-noir décrits dans la littérature. Le composé est défini par un spectre de diffraction des rayons X, dont les raies les plus intenses sont: d (nm) 0;57+0,01 0,360+0,005 0,229+0,005 0,202+ 0,005 [hkl] [010] [110] [200] [021] L'intensité de la seconde raie [110] est très sensible à la valeur du rapport moléculaire Li/Mn. Elle est d'autant plus intense que ce rapport est plus élevé. Elle s'élargit lorsque le rapport Li/Mn devient inférieur à 0,95. Les cations du réseau, et en particulier le lithium, occupent seulement les sites octaèdriques, les sites tétraéèdriques ne contiennent pas de cations. Le matériau anodique est choisi parmi le lithium et un alliage de lithium, par exemple avec l'aluminium ou le zinc dans une proportion variant entre 0% et 20% en poids. Le matériau cathodique est préparé à l'état déchargé, et subit une première charge jusqu'à une tension supérieure à 4V/Li, par exemple 4,3V/Li. La décharge consécutive du matériau cathodique selon l'invention s'effectue alors en deux paliers. Pour des régimes de décharge inférieurs ou égaux à C/20 (soit la capacité C du matériau déchargée en 20 heures), un premier palier se situe à une tension moyenne comprise entre 3,5V/Li et 4,5V/Li, qui permet d'atteindre le composé Li0,5 MnO2, et un second palier se trouve à une tension moyenne comprise entre 2,5V/Li et 3,5V/Li, qui complète la réinsertion du lithium jusqu'au composé LixMnOz15 o x est proche de 1. La présente invention a également pour objet un générateur électrochimique rechargeable au lithium comportant une anode choisie parmi un matériau carboné lithié et un matériau carboné dans lequel le lithium est20 capable de s'insérer, une cathode, et un électrolyte constitué par une solution d'un sel de lithium dans un solvant non aqueux, générateur caractérisé par le fait que le matériau de ladite cathode comporte au moins un composé qui est un oxyde de manganèse et de lithium monophasé de25 couleur jaune-vert, de structure cristalline orthorhombique dont les paramètres de maille sont les suivants: a= 0,459 + 0,004nm b= 0,577 + 0,004nm, et c= 0,281 + 0, 003nm, et contenant des ions lithium dans un rapport molaire Li/Mn tel que 0,85 rapport au lithium et contient initialement une quantité de lithium susceptible d'être désinsérée à la première charge supérieure à la quantité de lithium pouvant être insérée et35 désinsérée réversiblement aux cycles suivants. Cet excès de capacité disponible est avantageusement utilisé pour compenser la perte de capacité au premier cycle attribuable à la capacité de passivation de l'anode de carbone. Suivant le type de carbone employé, on choisira les 5 bornes de tension du cyclage de telle sorte que l'excès de capacité au premier cycle compense la perte due à l'électrode de carbone sans nécessiter d'excès de matériau cathodique. Dans un accumulateur comportant une anode de lithium ou d'alliage de lithium, cet excès de capacité10 présente également l'avantage de pouvoir être utilisé comme complément pour supléer la perte de lithium due à la mauvaise réversibilité de l'anode. Le composé après un premier cycle présente un diagramme de diffraction dont les raies les plus intenses sont: 0,48 0,01nm, 0,25 0,01nm, 0,20 0,01nm, et 0,15+0, 01nm, le premier cycle comportant une charge suivie d'une décharge. Une première charge permet d'extraire le lithium initialement présent dans le composé, dont une partie est réinséré à la décharge suivante. Les raies du composé électroformé, compte-tenu de leurs intensités, s'apparentent à celles observées pour une phase hexagonale de type LiNiO2 décrit dans la fiche de données cristallographiques de référence JCPDS 9-63. Une25 partie du lithium de synthèse reste dans les sites octaèdriques et contribue à la stabilité de la structure. Le sel de lithium est choisi parmi le perchlorate de lithium LiClO4, l'hexafluoroarsénate de lithium LiAsF6, l'hexafluorophosphate de lithium LiPF6, le tétrafluoroborate30 de lithium LiBF4, le trifluorométhanesulfonate de lithium LiCF3SO3, le trifluorométhanesulfonimide de lithium LiN(CF3SO2)2 (LiTFSI), le trifluorométhanesulfoneméthide de lithium LiC(CF3SO2)3 (LiTFSM), et leurs mélanges. Le solvant non aqueux est un solvant organique comportant un mélange d'éthers et/ou d'esters, les esters étant choisis parmi les carbonates de propylène (PC), d'éthylène (EC), de butylène(BC), de diéthyle (DEC), de diméthyle (DMC), et leurs mélanges. La présente invention a également pour objet un procédé de réalisation d'un générateur électrochimique dans lequel le matériau cathodique est obtenu de la manière suivante. On réalise un mélange comportant un oxyde de manganèse, par exemple Mn203, et de la lithine LiOH, H20 dans un rapport molaire Li/Mn tel que 0,85 et la cathode est introduite dans ledit générateur. Selon une première variante de réalisation, le traitement thermique est effectué sous atmosphère neutre à 300 C pendant 2 heures, puis à 500 C pendant 3 heures, et enfin à 700 C pendant 5 heures. Selon une seconde variante de réalisation, le traitement thermique est effectué sous atmosphère neutre à 300 C pendant 2 heures, puis à 500 C pendant 3 heures, et enfin sous atmosphère réductrice à 700 C pendant 2 heures. Selon une troisième variante de réalisation, le traitement thermique est effectué sous atmosphère neutre à 300 C pendant 2 heures, puis à 500 C d'abord sous atmosphère réductrice pendant 1 heure, puis sous atmosphère neutre pendant 2 heures, et enfin sous atmosphère réductrice à 700 C pendant 2 heures. L'invention sera mieux comprise et d'autres avantages et particularités apparaîtront à la lecture des exemples suivants de modes de réalisation, donnés bien entendu à titre illustratif mais nullement limitatif, accompagnés des dessins annexés parmi lesquels: - la figure 1 représente très schématiquement en vue semi-coupée un exemple de générateur rechargeable de type bouton, - la figure 2 donne les courbes de charge et de décharge d'un exemple de générateur contenant l'oxyde de manganèse et de lithium connu LiMnO2 préparé selon le mode15 opératoire décrit sur la fiche de données cristallographiques JCPDS 35-749, la tension V en volts est portée en ordonnée en fonction de la capacité spécifique en Ah/kg d'oxyde de manganèse et de lithium en abcisse, - la figure 3 montre le diagramme de diffraction des rayons X d'un composé B selon l'invention, la figure 4 donne la courbe de première charge d'un exemple de générateur selon l'invention contenant un composé B correspondant au diagramme de la figure 3, la tension V en volts est portée en ordonnée en fonction de la25 capacité spécifique en Ah/Kg du composé B en abcisse, - la figure 5 donne les courbes de charge et de décharge d'un exemple de générateur selon l'invention contenant un composé B correspondant au diagramme de la figure 3, la tension V en volts est portée en ordonnée en30 fonction de la capacité en mAh du générateur en abcisse, - la figure 6 montre le diagramme de diffraction des rayons X après la décharge d'un composé B selon l'invention correspondant au diagramme de la figure 3, - la figure 7 montre le diagramme de diffraction des rayons X d'un composé C selon l'invention pour une variante du procédé de préparation, - la figure 8 donne les courbes de charge et de décharge d'un exemple de générateur selon l'invention contenant un composé C correspondant au diagramme de la figure 7, la tension V en volts est portée en ordonnée en 5 fonction de la capacité en mAh du générateur en abcisse, - la figure 9 montre le diagramme de diffraction des rayons X d'un composé D selon l'invention pour une autre variante du procédé de préparation, - la figure 10 donne les courbes de charge et de décharge d'un exemple de générateur selon l'invention contenant un composé D correspondant au diagramme de la figure 9, la tension V en volts est portée en ordonnée en fonction du temps en heures en abcisse. Sur les figures 3, 6, 7, et 9 se trouve en abcisse l'angle de diffraction 20 en degrés et en ordonnée l'intensité relative des raies I/Io en %, la raie la plus haute correspondant à la valeur de 100%. Afin d'expérimenter les propriétés électrochimiques des matériaux selon l'invention, un accumulateur de type bouton est constitué comme représenté sur la figure 1. Le matériau cathodique est mélangé intimement avec du noir d'acétylène, du graphite et du polytétrafluoroéthylène dans les proportions pondérales suivantes: - matériau cathodique 80% en poids, - noir d'acétylène 7,5% en poids, - graphite 7,5% en poids, et - polytétrafluoroéthylène 5% en poids. Une cathode 1 est fabriquée en incrustant une certaine quantité de ce mélange sur une grille d'aluminium. Après séchage et découpe avec un outil approprié, on obtient une électrode ayant la forme d'un disque de 16mm de diamètre et d'environ 0,5mm d'épaisseur. L'anode 2 est constituée par un disque de lithium de diamètre 20mm et de masse 11Omg environ. Le solvant d'électrolyte est constitué par un mélange de carbonate de propylène, de carbonate d'éthylène et de carbonate de diméthyle dans des proportions volumiques respectives de 20%, 20%, et 60%. On y dissous un soluté, par exemple l'hexafluorophosphate de lithium LiPF6, à la concentration de 1 mole/litre.5 Les électrodes 1 et 2 sont séparées par un séparateur polypropylène microporeux 3 et un séparateur réservoir 4 en fibre de polypropylène sous forme de feutre. L'ensemble est disposé dans une coupelle 5 fermée de manière étanche par un couvercle 6 par l'intermédiaire d'un joint 8. EXEMPLE 1 Le composé LiMnO2 de l'art antérieur a été synthétisé suivant le procédé décrit dans la fiche de données cristallographiques de référence JCPDS 35-749. Le matériau A15 obtenu est noir. Ce matériau A est introduit dans un accumulateur de type bouton identique à celui représenté sur la figure 1. Cet accumulateur est soumis à un cyclage I. On effectue d'abord une charge à un courant de 0,5mA jusqu'à une tension20 de 4,3 Volts. Ensuite l'accumulateur est cyclé à un courant constant de 0,5mA entre les bornes de tension 4,3V et 2,5V. La figure 2 représente un cycle de charge 30 et décharge 31 de cet accumulateur. La capacité massique déchargée en cyclage I est de l'ordre de 40Ah/Kg après une vingtaine de25 cycles pour le matériau A. Sur un accumulateur de type bouton identique à celui représenté sur la figure 1 contenant le matériau A, un cyclage II est réalisé. On effectue d'abord une charge à un courant de 0,5mA jusqu'à une tension de 4,3 Volts. Ensuite30 l'accumulateur est cyclé à un courant constant de 0,5mA entre les bornes de tension 4,3V et 3,0V. La capacité massique déchargée en cyclage II est de l'ordre de 2OAh/Kg après une vingtaine de cycles pour le matériau A. EXEMPLE 2 Le matériau B selon l'invention est préparé de la manière suivante. On réalise un mélange comportant d'une part de l'oxyde de manganèse Mn203, obtenu par thermolyse 5 (700 C) à l'air du produit MnO2 type "CMD" obtenu par voie chimique, et d'autre part de la lithine LiOH,H20 dans une proportion telle que le rapport molaire Li/Mn soit égal à 0,97, puis le mélange réalisé est broyé. Ensuite le mélange broyé subit un premier traitement thermique sous atmosphère neutre (azote) à une température de 300 C pendant 2 heures, puis de 500 C pendant 3 heures, et le mélange traité est de nouveau broyé. Enfin le mélange est soumit à un second traitement thermique à une température de 700 C pendant 5 heures sous athmosphère neutre. Le matériau B obtenu est jaune-vert et monophasé. Le diffractogramme est donné par la figure 3. Les premiers pics les plus intenses sont: pic 40 pic 41 pic 42 pic 43 d (nm) 0,584 0, 363 0,231 0,202 I/Io (%) 93 51 70 100 [hkl] [010] [110] [200] [021] L'analyse chimique du matériau B a donné les résultats suivants: - composition: 7,21% en poids de lithium et 59% en poids de manganèse, - degré d'oxydation du manganèse: 3,0, - rapport moléculaire Li/Mn: 0,97. La formule de ce composé est donc: Li0,97 MnO1,99. Ce matériau B est introduit dans un accumulateur de type bouton analogue à celui représenté sur la figure 1, mais dont l'électrolyte contient comme soluté le trifluorométhanesulfonimide de lithium (LiTFSI). Cet accumulateur subit une première charge jusqu'à 4,2V à un35 courant de 0,4mA. La première charge 50 de cet accumulateur, représentée sur la figure 4, a une tension moyenne de l'ordre de 3,6V. La capacité chargée est de 220Ah/Kg, correspondant à la désinsertion d'environ 0,8 atomes de lithium par mole, ce qui conduit en fin de charge au composé5 Li0,2 MnO2- Le matériau B est introduit dans un accumulateur de type bouton identique à celui représenté sur la figure 1. Cet accumulateur est évalué électrochimiquement par le test de cyclage I décrit dans l'exemple 1. La figure 5 représente10 un cycle de charge 60 et décharge 61 de cet accumulateur. La décharge 61 s'effectue en deux étapes: un premier palier 611 à une tension moyenne de 3,9V/Li permet d'atteindre le composé Li0,5MnO2 au point d'inflexion 612, et un second palier 613 autour de 2,9V/Li complète la15 réinsertion du lithium jusqu'au composé Li09 MnO2. La seconde charge 60 présente un premier palier 601 autour de 3,10V et un second palier 602 vers 4,10V. La capacité massique déchargée en cyclage I est de l'ordre de 175Ah/Kg après une vingtaine de cycles pour le matériau B. Après plus de 60 cycles la capacité est encore de 175Ah/Kg. Après la décharge 61 du matériau B, on obtient un matériau B' dont la caractérisation par rayons X donne le diffractogramme de la figure 6. Le pic 70 correspond au25 graphite mélangé au matériau B lors de la réalisation de la cathode. Si on compare les intensités des raies les plus intenses des diffractogrammes du matériau B' électroformé et de l'oxyde de nickel lithié LiNiO2 (JCPDS 9-63), rassemblées30 dans le tableau ci-dessous, la parenté entre les deux matériaux apparaît clairement. Les quelques différences sur d sont dues à la substitution du nickel par le manganèse. matériau B' LiNiO2 pic n d (nm) I/Io (%) d (nm) I/Io (%) 71 0,487 86 0,472 100 72 0,251 56 0,245 40 73 0,241 29 0,235-0,236 27 74 0,208 100 0,204 95 0,159 21 0,157 20 76 0,146 57 0,144 50 EXEMPLE 3 Le matériau C selon l'invention est préparé de la manière suivante. On réalise un mélange comportant d'une part de l'oxyde de manganèse Mn203, obtenu par thermolyse (700 C) à l'air du produit MnO2 type "CMD" obtenu par voie chimique, et d'autre part de la lithine LiOH,HO20 dans une proportion telle que le rapport molaire Li/Mn soit égal à 1,05, puis le mélange réalisé est broyé. Ensuite le mélange broyé subit un premier traitement thermique sous atmosphère neutre (azote) à une température de 300 C pendant 2 heures, puis à une température de 500 C20 pendant 3 heures, et le mélange traité est de nouveau broyé. Enfin le mélange est soumit à un second traitement thermique à une température de 700 0C pendant 2 heures sous athmosphère réductrice (azote + 10% d'hydrogène saturé en vapeur d'eau).25 Le diffractogramme du matériau C obtenu est donné par la figure 7. Les premiers pics les plus intenses sont: pic 80 pic 81 pic 82 pic 83 d (nm) 0,587 0,363 0,231 0,202 I/Io (%) 51 87 100 48 [hkl] [010] [011] [200] [021] L'analyse chimique du matériau C a donné les résultats suivants: - composition: 7,71% en poids de lithium et 58,4% en poids de manganèse, - degré d'oxydation du manganèse: 2,99, - rapport moléculaire Li/Mn: 1,05. La formule de ce composé est donc: Lil,05 MnO2,02. Ce matériau C est introduit dans un accumulateur de type bouton identique à celui représenté sur la figure 1. Cet accumulateur est évalué électrochimiquement par le test de cyclage I décrit dans l'exemple 1. La figure 8 représente10 un cycle de charge 90 et décharge 91 de cet accumulateur. On a chargé 183Ah/kg au cours de la première charge. La tension moyenne en décharge est de 3,3V. La capacité massique déchargée en cyclage I est de l'ordre de 110Ah/Kg après une vingtaine de cycles pour le matériau C. Après plus de 6015 cycles la capacité est encore de 110Ah/Kg. Ce matériau C est introduit dans un accumulateur de type bouton identique à celui représenté sur la figure 1. Cet accumulateur est évalué électrochimiquement par le test de cyclage II décrit dans l'exemple 1. La tension moyenne en20 décharge est de 3, 85V. La capacité massique déchargée en cyclage II est de l'ordre de 65Ah/Kg après une vingtaine de cycles pour le matériau C. EXEMPLE 4 Le matériau D selon l'invention est préparé de la manière suivante. On réalise un mélange comportant d'une part de l'oxyde de manganèse Mn2 03, obtenu par thermolyse (700 C) à l'air du produit MnO2 type "CMD" obtenu par voie chimique, et d'autre part de la lithine LiOH,H20 dans une proportion telle que le rapport molaire Li/Mn soit égal à 1,30 puis le mélange réalisé est broyé. Ensuite le mélange broyé subit un premier traitement thermique sous atmosphère neutre (azote) à une température de 300 C pendant 2 heures, puis sous atmosphère réductrice (azote + 10% d'hydrogène saturé en vapeur d'eau) à une température de 500 C pendant 1 heure, enfin sous atmosphère neutre (azote) à une température de 500 C pendant 2 heures. Le mélange traité est de nouveau broyé. Enfin le mélange est soumit à un second traitement thermique à une température de 700 C pendant 2 heures sous athmosphère réductrice. Le diffractogramme du matériau D obtenu est donné par la figure 9. Les premiers pics les plus intenses sont: pic 100 pic 101 pic 102 pic 103 d (nm) 0,580 0,360 0,230 0,201 I/Io (%) 91 61 72 100 [hkl] [010] [011] [200] [021] Les paramètres de maille du composé stoechiométrique sont: a = 0,4592nm b = 0,5768nm c = 0, 2812nm L'analyse chimique du matériau D a donné les résultats suivants: - composition: 7,38% en poids de lithium et 57,9% en poids de manganèse, - degré d'oxydation du manganèse: 3,0, - rapport moléculaire Li/Mn: 1. La formule de ce composé est donc: LiMnO2,00. Ce matériau D est introduit dans un accumulateur de type bouton identique à celui représenté sur la figure 1. Cet accumulateur est évalué électrochimiquement par le test25 de cyclage I décrit dans l'exemple 1. La figure 10 représente un cycle de charge 110 et décharge 111 de cet accumulateur. On a chargé 192Ah/kg au cours de la première charge. La capacité massique en cyclage I est de l'ordre de 165Ah/Kg après une vingtaine de cycles et après plus de 60 cycles, la capacité est encore de 165Ah/Kg de matériau D. EXEMPLE 5 Le matériau E selon l'invention est préparé de la même manière que le matériau B décrit dans l'exemple 2. Les premiers pics les plus intenses du diffractogramme sont: d (nm) 0,58 0,363 0, 231 0,202 I/Io (%) 89 48 68 100 [hkl] [010] [110] [200] [021] L'analyse chimique du matériau E a donné les résultats suivants: - composition: 7,29% en poids de lithium et 59% en poids de manganèse, - rapport moléculaire Li/Mn: 0,98. Le matériau E est introduit dans un accumulateur de type bouton identique à celui représenté sur la figure 1. Cet accumulateur est évalué électrochimiquement par le test de cyclage I décrit dans l'exemple 1. On a chargé 198Ah/kg au cours de la première charge. La capacité massique déchargée en cyclage I est alors de l'ordre de 170Ah/Kg après une vingtaine de cycles, soit un excès de capacité de20 28Ah/Kg (14%) à la première charge. Après plus de 60 cycles la capacité est encore de 170Ah/Kg de matériau E. Ensuite, le matériau E est introduit dans un accumulateur de type bouton identique à celui représenté sur la figure 1. Cet accumulateur est évalué électrochimiquement25 par le test de cyclage II décrit dans l'exemple 1. La capacité massique déchargée en cyclage II est alors de l'ordre de 85Ah/Kg après une vingtaine de cycles, soit un excès de capacité de 113Ah/Kg (57%) à la première charge. Les résultats des tests de cyclage précédemment décrits sont rassemblés dans le tableau ci-après. cyclage anode lère charge cycles suivants excès Volts Ah/Kg Ah/Kg % 4,3-2,5 Li 198 170 14 4,3-3,0 Li 198 85 57 EXEMPLE 6 Le matériau E est introduit dans un accumulateur de type bouton analogue à celui représenté sur la figure 1, mais contenant une anode de carbone de type graphite présentant une irréversibilité en capacité de 20% au premier10 cycle. Cet accumulateur est évalué électrochimiquement par le test de cyclage I décrit dans l'exemple 1. On a chargé 198Ah/kg au cours de la première charge. La capacité massique déchargée en cyclage I est de l'ordre de 158Ah/Kg après une vingtaine de cycles. cyclage anode lère charge cycles suivants perte Volts Ah/Kg Ah/Kg % 4,3-2,5 graphite 198 158 20 EXEMPLE 7 Le matériau E est introduit dans un accumulateur de type bouton analogue à celui représenté sur la figure 1, mais contenant une anode de carbone de type coke présentant une irréversibilité en capacité de 50% au premier cycle. Cet accumulateur est évalué électrochimiquement par le test de cyclage I décrit dans l'exemple 1. On a chargé 198Ah/kg au25 cours de la première charge. La capacité massique déchargée en cyclage I est de l'ordre de 99Ah/Kg après une vingtaine de cycles. cyclage anode lère charge cycles suivants perte Volts Ah/Kg Ah/Kg % 4,3-2,5 coke 198 99 50 Bien entendu la présente invention n'est pas limitée aux modes de réalisation décrits, mais elle est suceptible de nombreuses variantes accessibles à l'homme de l'art sans que l'on ne s'écarte de l'esprit de l'invention. En particulier, la présente invention s'applique à tout type de générateurs électrochimiques, comme par exemple les formats prismatiques, cylindriques, ou boutons. REVENDICATIONS 1./ Générateur électrochimique rechargeable au lithium comportant une anode choisie parmi le lithium et ses alliages, une cathode, et un électrolyte constitué par une5 solution d'un sel de lithium dans un solvant non aqueux, générateur caractérisé par le fait que le matériau de ladite cathode comporte au moins un composé qui est un oxyde de manganèse et de lithium monophasé de couleur jaune-vert, de structure cristalline orthorhombique dont les paramètres de10 maille sont les suivants: a= 0,459 + 0,004nm b= 0,577 + 0,004nm, et c= 0,281 0,003nm, et contenant des ions lithium dans un rapport molaire Li/Mn tel que 0,85 moyenne supérieure à 3,5 Volts par rapport au lithium. 2./ Générateur électrochimique rechargeable au lithium comportant une anode choisie parmi un matériau carboné lithié et un matériau carboné dans lequel le lithium est capable de s'insérer, une cathode, et un électrolyte20 constitué par une solution d'un sel de lithium dans un solvant non aqueux, générateur caractérisé par le fait que le matériau de ladite cathode comporte au moins un composé qui est un oxyde de manganèse et de lithium monophasé de couleur jaune-vert, de structure cristalline orthorhombique25 dont les paramètres de maille sont les suivants: a= 0,459 0,004nm b= 0,577 0,004nm, et c= 0,281 t 0,003nm, et contenant des ions lithium dans un rapport molaire Li/Mn tel que 0,85 lithium susceptible d'être désinsérée à la première charge supérieure à la quantité de lithium pouvant être insérée et désinsérée réversiblement aux cycles suivants. 3;/ Générateur électrochimique selon l'une des revendications 1 et 2, caractérisé par le fait que ledit composé après un premier cycle présente un diagramme de diffraction dont les raies les plus intenses sont: 0,48 5 0,01nm, 0,25+0,01nm, 0, 20i0,01nm, et 0,15 0,01nm, ledit premier cycle comportant une charge suivie d'une décharge. 4./ Générateur électrochimique selon l'une des revendications précédentes, caractérisé par le fait que ledit sel de lithium est choisi parmi le perchlorate de10 lithium, l'hexafluoroarsénate de lithium, l'hexafluorophosphate de lithium, le tétrafluoroborate de lithium, le trifluorométhanesulfonate de lithium, le trifluorométhanesulfonimide de lithium, ou le trifluorométhanesulfoneméthide de lithium, et leurs15 mélanges. 5./ Générateur électrochimique selon l'une des revendications précédentes, caractérisé par le fait que ledit solvant non aqueux est un solvant organique comportant un mélange d'éthers et/ou d'esters, les esters étant choisis20 parmi les carbonates de propylène, d'éthylène, de butylène, de diéthyle, de diméthyle, et leurs mélanges. 6./ Procédé de réalisation d'un générateur électrochimique selon l'une des revendications précédentes, caractérisé par le fait que le matériau de ladite cathode est obtenu de la25 manière suivante: - on réalise un mélange comportant un oxyde de manganèse et de la lithine LiOH,H20 dans un rapport molaire Li/Mn tel que 0,85 atmosphère neutre à 300 C pendant 2 heures, puis à 500 C pendant 3 heures, et enfin à 700 C pendant 5 heures. 8./ Procédé selon la revendication 6, caractérisé par le fait que ledit traitement thermique est effectué sous atmosphère neutre à 300 C pendant 2 heures, puis à 500 C pendant 3 heures, et enfin sous atmosphère réductrice à 700 C pendant 2 heures. 9./ Procédé selon la revendication 6, caractérisé par le fait que ledit traitement thermique est effectué sous atmosphère neutre à 300 C pendant 2 heures, puis à 500 C d'abord sous atmosphère réductrice pendant 1 heure, puis sous atmosphère neutre pendant 2 heures, et enfin sous20 atmosphère réductrice à 700 C pendant 2 heures.